(57)【要約】  【課題】  触媒の性能を高くする触媒構造体，その触媒構造体を構成する触媒組成物，および，触媒構造体の製造方法を提供する。  【解決手段】  本発明で用いる触媒構造体１は、図１（ａ）に示すように、基材１０と、基材１０の表面に形成される触媒層２０と、からなる。触媒層２０は、少なくとも、触媒と、触媒を担持する担体と、バインダーと、を含んでおり、触媒の用途に応じて、導電剤，抗菌剤，スラリー安定剤などが含まれる。  本発明の触媒構造体では、触媒層に触媒を担持する担体が含まれるため、触媒が気体と接触する接触面積が大きくなる。よって、基材の比表面積が小さいものであっても触媒の性能を高くすることができる。【選択図】図３
2008272653.tif 000002
【特許請求の範囲】
【請求項１】
基材と、基材の表面に形成された触媒層と、からなる触媒構造体であって、
前記触媒層は、触媒と、該触媒を担持する担体と、バインダーと、を含む
ことを特徴とする触媒構造体。
【請求項２】
前記基材は、単体金属，合金，樹脂，紙からなる群から選ばれる一種以上である
ことを特徴とする請求項１に記載の触媒構造体。
【請求項３】
前記基材は、シート状，平板状，パンチングメタル状，網状，ハニカム状，ルーバー状，薄状シートの積層シート状，エンボス状のいずれかの形状である
ことを特徴とする請求項１または請求項２に記載の触媒構造体。
【請求項４】
前記バインダーは、オレフィン系，エラストマー系，アクリル樹脂からなる群から選ばれる一種以上である
ことを特徴とする請求項１〜３のいずれかに記載の触媒構造体。
【請求項５】
前記触媒として、少なくともゼオライト系触媒を含む
ことを特徴とする請求項１〜４のいずれかに記載の触媒構造体。
【請求項６】
前記担体は、アルミ化合物，シャモット，活性炭，多孔質シリカからなる群から選ばれる一種以上である
ことを特徴とする請求項１〜５のいずれかに記載の触媒構造体。
【請求項７】
前記触媒層は、導電性を有する導電剤を含む
ことを特徴とする請求項１〜６のいずれかに記載の触媒構造体。
【請求項８】
前記導電剤は、コロイダルカーボン，ケッチンブラック，アセチレンブラック、イオン液体，ＩＴＯ，ＺｎＯｘ，ＳｎＯｘ，有機導電剤からなる群から選ばれる一種以上である
ことを特徴とする請求項７に記載の触媒構造体。
【請求項９】
前記触媒層は、抗菌剤を含む
ことを特徴とする請求項１〜８のいずれかに記載の触媒構造体。
【請求項１０】
前記触媒層の厚みが１０〜５００μｍである
ことを特徴とする請求項１〜９のいずれかに記載の触媒構造体。
【請求項１１】
触媒と、該触媒を担持する担体と、バインダーと、を含む
ことを特徴とする触媒組成物。
【請求項１２】
請求項１１に記載の触媒組成物を基材の表面にコーティングする
ことを特徴とする触媒構造体の製造方法。
【発明の詳細な説明】
【技術分野】
【０００１】
本発明は、基材と触媒層とからなる触媒構造体と、触媒層を形成する触媒組成物と、触媒構造体の製造方法に関する。
【背景技術】
【０００２】
空気中に存在する人体に悪影響のある物質や悪臭の原因となる物質を取り除くことで、空気を清浄化する機能を備える空気清浄機やエアコンなどの家電製品が広く普及している。このような家電製品では、一般に、空気の流路にフィルターが取り付けられており、そのフィルターで上述した物質を捕集することで空気の清浄化を実現する。
【０００３】
また、さらに高度な空気の清浄を行うために、例えば、紙を材質としたハニカムを基材として常温触媒をコーティングしたフィルターを空気清浄機に取り付けることで、オゾンのような汚染物質を分解して、空気清浄，防臭などを行う技術が提案されている（特許文献１参照）。
【特許文献１】特開２００４−１８１３０１号公報
【発明の開示】
【発明が解決しようとする課題】
【０００４】
近年では、建造物の高気密化により居住空間の自然換気能力が低下したことや、高電圧を要するためオゾンが発生してしまう電気機器などの使用が増加したことなどにより、空気の高度な清浄化を行うべき対象が増加している。そのため、従来触媒を備えていない部分に触媒を取り付けることが望まれている。
【０００５】
たとえば、複写機の帯電ユニットから発生するオゾンを、帯電ユニットの金属部分を腐食させる前に素早く分解するためには、帯電ユニット内部のオゾンが発生する位置付近に触媒を取り付ける必要がある。この場合には、帯電ユニット内壁などを基材とし、その表面に触媒をコーティングするとよい。
【０００６】
しかしながら、上述した帯電ユニット内壁など、触媒をコーティングすることを目的としていないものを基材に用いる場合には、それらの表面が平滑に形成されていることが多く、基材としての表面積は小さくなってしまう。よって、触媒をコーティングしても触媒と気体とが接触する接触面積が大きくならないので、触媒の能力が落ちるという問題が発生していた。
【０００７】
本発明はこのような問題に鑑みてなされたものであり、触媒の性能を高くすることができる触媒構造体，その触媒構造体を構成する触媒組成物，および，触媒構造体の製造方法を提供する。
【課題を解決するための手段】
【０００８】
上述した問題を解決するためになされた請求項１に記載の発明は、基材と、基材の表面に形成された触媒層と、からなる触媒構造体であって、前記触媒層は、触媒と、該触媒を担持する担体と、バインダーと、を含むことを特徴とする。
【０００９】
このように構成された触媒構造体において、触媒は大きな比表面積を有する担体に担持される。よって、触媒が気体と接触する接触面積が大きくなるため、基材の比表面積が小さいものであっても触媒の性能を高くすることができる。
【００１０】
また、基材を形成する材質は特に限定されないが、請求項２に記載したように、前記基材としては、単体金属，合金，樹脂，紙からなる群から選ばれる一種以上のものを用いてもよい。
【００１１】
このように構成された触媒構造体であれば、単体金属，合金，樹脂，紙などで構成される基材を用いて触媒構造体を形成することができる。
なお、単体金属であればＣｕ，Ａｌ，Ｎｉなどが好適である。また、合金であれば、アルミ基合金，銅基合金，Ｎｉ基合金，各種ステンレスなどが好適である。また、樹脂であればオレフィン系樹脂，ＰＭＭＡ，ＰＥＴ，各種ＰＡＮ，ＰＣ，エポキシ樹脂，ＡＢＳ樹脂，ＰＰＳ，ＰＥＥＫ樹脂などが好適である。基材の厚さは、２０μｍ以上とするとよい。２０μｍ未満は歩留まりが悪くコスト高となる。
【００１２】
また、上記基材の形状は特に限定されないが、請求項３に記載したように、前記基材としては、シート状，平板状，パンチングメタル状，網状，ハニカム状，ルーバー状，薄状シートの積層シート状，エンボス状のいずれかの形状のものを用いてもよい。
【００１３】
このように構成された触媒構造体であれば、シート状，平板状，パンチングメタル状，網状，ハニカム状，ルーバー状，薄状シートの積層シート状，エンボス状に触媒構造体を形成することができるため、それらの形状であることが必須とされる部位に触媒構造体を形成することができる。
【００１４】
また、前記バインダーは、無機系のバインダーでもよいが、請求項４に記載したように、オレフィン系，エラストマー系，アクリル樹脂のような有機系バインダーを用いてもよい。
【００１５】
このように構成された触媒構造体は、８０℃以下などの低温で使用する触媒を担持するのに好適である。
なお、オレフィン系とは、ポリエチレン，ポリプロピレン，変性オレフィンなどが該当し、エラストマー系とは、ＮＢＲ，ＳＢＲ，ブチルゴム，アクリル，フッ素ゴムなどが該当する。その他、ポリイミド系、エポキシ系の微粒子からなるバインダーを適用することもできる。
【００１６】
また、本発明で用いるバインダーは、２０〜９００ｎｍの微粒子であることが望ましい。バインダーが２０ｎｍ以上であれば、触媒および担体の表面層を被覆してしまうことなく、触媒の活性を維持できる。また、バインダーが９００ｎｍ以下であれば、必要な添加量が減少するため、触媒性能の低下を防止すると共に、コストの低減を実現できる。
【００１７】
また、上記バインダーは、基材の種類に応じて有機系，無機系溶剤を使用したエマルジョン型またはディスパージョン型のものを用いることが考えられる。
ところで、前記触媒は、請求項５に記載されたように、少なくともゼオライト系触媒を含むこととしてもよい。
【００１８】
このように構成された触媒構造体は、家電，ビジネス機器のように、１１０℃以下の低い温度で使用するのに好適である。なお、合成ゼオライト系触媒を基本に各種酸化触媒，還元性触媒を適用することができる。いずれの触媒も環境と人体への安全性を配慮して、人間の骨格構成成分であるＭｎ，Ｚｎ，Ｆｅの酸化物，複合酸化物からなる触媒を用いるとよい。
【００１９】
また、前記担体は、請求項６に記載したように、アルミ化合物，シャモット，活性炭，多孔質シリカからなる群から選ばれる一種以上であることとしてもよい。
このように構成された触媒構造体は、その担体の比表面積が大きいことから、触媒が気体と接触する接触面積が大きくなり、触媒の性能を高めることができる。それにより、金属表面や樹脂表面のように、凹凸が少なく比表面積が小さい基材の表面部分に触媒層を形成しても、触媒性能が低下することを防止できる。
【００２０】
また、前記触媒層は、請求項７に記載されているように、導電性を有する導電剤を含むこととしてもよい。
このように構成された触媒構造体であれば、触媒層に導電性を付与することができるため、複写機の帯電ユニットにおける高圧チャージワイヤなどのように、表面に導電性を有する必要がある箇所にも触媒層を形成することができる。担体に導電剤を担持させるためには、吸着，熱分解，浸漬含浸などの方法を用いるとよい。
【００２１】
なお、上記導電剤としては、請求項８に記載したように、コロイダルカーボン，ケッチンブラック，アセチレンブラック、イオン液体，ＩＴＯ，ＺｎＯｘ，ＳｎＯｘ，有機導電剤からなる群から選ばれる一種以上を用いてもよい。このような導電剤を適用することで、触媒層に導電性を付与することができる。ここでいう有機導電剤とは、ポリピロール，ポリアニリン，チオフェンなどが該当する。なお、これら導電剤を担体に担持させるためには、吸着，熱分解，浸漬含浸などの方法を用いるとよい。
【００２２】
また、前記触媒層は、請求項９に記載したように、抗菌剤を含むこととしてもよい。
このように構成された触媒構造体であれば、触媒層の細菌による汚染を防止できる。さらに、脱臭の効果も得ることができる。
【００２３】
なお、上記抗菌剤としては、銀塩やチオスルファト錯体銀のような無機系抗菌剤や有機系抗菌剤を使用することが考えられる。
また、前記触媒層は、請求項１０に記載したように、その厚みが１０〜５００μｍであることとしてもよい。触媒層の厚みが１０μｍ以上であれば、触媒効果が小さくなることを防止できると共に、触媒層の劣化寿命を長く保つことができる。さらに好ましくは２０μｍ以上がよい。また、触媒層の厚みが５００μｍ以下であれば、触媒層の基材に対する密着性を高く保つことができると共に、触媒層の厚みが増加することによるコストの増加を防止できる。さらに好ましくは４００μｍ以下がよい。
【００２４】
また、請求項１１に記載の触媒組成物は、触媒と、該触媒を担持する担体と、バインダーと、を含むことを特徴とする。
このような触媒組成物は、請求項１〜１０のいずれかに記載された触媒構造体を構成することができる。また、このような触媒組成物を用いて触媒構造体を構成する際には、基材の材質，形状，表面にコーティングするための手段，などに応じて触媒組成物の粘度を調整する場合があるが、上記触媒組成物では、バインダーの粘度を調整する方法だけでなく、担体の粒径および添加量を調整する方法を用いて粘度を変化させることもできる。
【００２５】
また、請求項１２に記載の触媒構造体の製造方法は、請求項１１に記載の触媒組成物を基材の表面にコーティングすることを特徴とする。
このような触媒構造体の製造方法を用いると、請求項１〜１０のいずれかに記載された触媒構造体を製造することができる。また、上述した製造方法であれば、既に完成した基材の上から触媒組成物をコーティングして触媒層を形成すればよいので、基材自体の製造工程をなんら変更する必要がなく、容易に既存の設備に適用させることができる。
【００２６】
なお、このときの具体的なコーティング方法としては、スプレー法，塗布法，ディップ法，垂らし掛け法，グラビア印刷法などを用いることができる。
【発明を実施するための最良の形態】
【００２７】
以下に、本発明の実施形態を説明する。
【実施例１】
【００２８】
（触媒組成物の製造）
以下に、本実施例の触媒構造体における触媒層を構成する触媒組成物であるコーティング用スラリーの具体的な材料を、主触媒の銅ゼオライト１００重量部に対する各量で示す。
銅ゼオライト（触媒）：１００部
多孔質シリカ（担体）：１０部（抗菌剤として、チオスルファト錯体銀３ｗｔ％含有）
バインダー：５部（ＳＢＲエマルジョン；日本ゼオン製ＢＭ−４００Ｂ）
スラリー安定剤：１部（ＣＭＣ）
図１にコーティング用スラリーの製造工程図を示す。上述した材料を、まず、オムニミキサーを用いて乾式混合する。次に、水とゾル状のバインダーを添加し、混練ミキサーを用いて湿式混合する。次に、Ｚ式ニーダーのような混練ミキサーで混練する。そして、ディスパージョンミルを用いて粉砕して、コーティング用スラリーを完成する。
（触媒構造体の製造）
続いて、基材に上記スラリーをコーティングして触媒構造体を形成する。触媒構造体の基材としては、エアコンの吸入部に取り付けるハニカム，排出用ルーバー，および，エアコン本体の内表面を選択した。本実施例では、（１）基材がＡＢＳ樹脂であるエアコンと、（２）基材がＰＰ樹脂であるエアコンと、の２種のエアコンに対し、それぞれ触媒構造体を形成した。
【００２９】
図２に、コーティング用スラリーを用いた触媒構造体の製造工程図を示す。まず、基材を洗浄する。ＡＢＳ樹脂やＰＰ樹脂のような樹脂基材は、オゾン洗浄やボンパードメント処理で洗浄する。
【００３０】
次に、上述したコーティング用スラリーを基材表面にコーティングして触媒層を形成する。ハニカム形状の触媒構造体はディップ法にて製造し、排出用ルーバーおよびエアコン内表面の触媒構造体はスプレー法で製造する。このとき、触媒層の厚みが３０μｍとなるように形成する。その後、遠赤外線乾燥などを用いて乾燥させ、触媒構造体を完成する。
【００３１】
このようにして製造した触媒構造体の断面図を図３（ａ）に示す。触媒構造体１は、基材１０と、基材１０の表面に形成される触媒層２０と、からなる。触媒層２０は、銅ゼオライト（触媒），多孔質シリカ（担体），ＳＢＲ（バインダー），チオスルファト錯体銀（抗菌剤），ＣＭＣ（スラリー安定剤）を含む。
【００３２】
本実施例においては、上記の触媒構造体を形成した家庭用エアコンを用いて、アセトアルデヒドの除去試験を行い、その効果を確認した。
（ｉ）試験１
床部分が３ｍ×４ｍ，高さ２ｍの２４ｍ3の密閉した試験室に、アセトアルデヒドを濃度１００ｐｐｍとなるように注入し、エアコン（単相２００Ｖ，冷房能力３．６ｋＷ，暖房能力４．５ｋＷの標準型）を稼働させた。そして、エアコン稼働開始から１５分後，３０分後，６０分後それぞれの室内のアセトアルデヒド濃度を、ＨＣ計測器とガスクロマトグラフィーにより測定した。また、エアコン稼働時の騒音を測定した。
【００３３】
なお、本試験では、基材がＡＢＳ樹脂である上記（１）と、基材がＰＰ樹脂である上記（２）と、に加えて、比較例として、紙製のハニカム形状の触媒を吸入口にのみ備えるエアコン（３）の３種類を用意し、それぞれの場合におけるアセトアルデヒド濃度を測定した。この比較例（３）における紙製のハニカムは、ゼオライト触媒および金属酸化物触媒を、パルプ原料と混合して２００〜５００μｍの厚みの紙となるように漉き、この紙をダンボール状にコールゲートしてハニカム状に加工したものを用いた。これら（１）〜（３）の条件一覧を表１に示す。また、上記測定結果を表２に示す。
【００３４】
【表１】
2008272653.tif 000003
【００３５】
【表２】
2008272653.tif 000004
（結果）
上記表１から分かるように、上記（１），（２）では、６０分経過後のアセトアルデヒド濃度はそれぞれ２８ｐｐｍ，２６ｐｐｍであり、除去率がそれぞれ７２％，７４％となった。このことから、従来は触媒の取り付けを行っていない箇所に触媒を取り付けると共に、さらに担体により触媒と空気との接触面積を大きくすることで、高い効率でアセトアルデヒドを除去できることが明らかとなった。
【００３６】
これに対して、比較例（３）における６０分経過後のアセトアルデヒド濃度は７２ｐｐｍであり、除去率は２８％に留まった。このことから、従来のように限定的な位置にしか触媒を取り付けることができないエアコンでは、触媒によるアセトアルデヒドの分解作用を充分に得ることができないといえる。
（ｉｉ）試験２
また、触媒構造体を形成した後、５００時間運転させたエアコンを用いて、上記と同様の試験を行った。その結果、エアコン稼働開始から６０分経過後のアセトアルデヒド濃度は、（１）〜（３）がそれぞれ３３ｐｐｍ，３１ｐｐｍ，８３ｐｐｍとなり、除去率がそれぞれ６７％，６９％，１７％であった。このとき、アセトアルデヒドの除去効果の維持率（（ｉｉ）の試験における除去率×１００／上記（ｉ）の試験における除去率）は、（１），（２）が約９３％であるのに対し、（３）は約６１％である。よって、本発明の触媒構造体は、触媒効果の劣化も比較例に比べて小さいことが明らかになった。
【００３７】
また、本実施例（１），（２）では、比較例（３）のように紙製の触媒を用いるものに比べて、エアコン運転時の静音化が達成できた。
【実施例２】
【００３８】
（触媒組成物の製造）
以下に、本実施例の触媒構造体における触媒層を構成する触媒組成物であるコーティング用スラリーの具体的な材料を、主触媒の銅ゼオライト１００重量部に対する各量で示す。
銅ゼオライト（触媒）：１００部
多孔質シリカ（担体）：４２部（酸化マンガン触媒１０ｗｔ％，導電剤としてコロイダルカーボン１０ｗｔ％含有）
バインダー：１５部（変性オレフィンエマルジョン固形分相当量。キシレン溶媒使用）
スラリー安定剤：１部（有機系増粘剤）
本実施例においては、上述した実施例１と同様の方法を用いてコーティング用スラリーを製造する。
（触媒構造体の製造）
続いて、基材に上記スラリーをコーティングして触媒構造体を形成する。本実施例においては、複写機の帯電ユニット内部に触媒構造体を形成した。
【００３９】
本実施例の帯電ユニット３０の断面図を図４に示す。帯電ユニット３０は、一の面が開口に形成された箱状の帯電槽３２と、帯電槽３２の内部に配置される高圧ワイヤー３４と、帯電槽３２の開口を覆うように配置される薄状のメッシュ金網形状のメッシュカバー３６と、などから構成される。
【００４０】
基材としては、高圧ワイヤー３４および帯電槽３２の内表面を選択した。上記高圧ワイヤー３４はタングステン製である。また、上記メッシュカバー３６はニッケル合金製である。
【００４１】
具体的な製造は、図２に示すように、まず、基材を洗浄する。本実施例の基材は金属製であるので、基材を脱脂洗浄し、次にプライマー塗布を行い、プライマーを乾燥することで基材を洗浄する。
【００４２】
次に、上述したコーティング用スラリーを基材表面にコーティングして触媒層を形成する。高圧ワイヤー３４および帯電槽３２の内面の触媒層は、スプレー法で製造した。
このようにして製造した触媒構造体の触媒層は、銅ゼオライトおよび酸化マンガン（触媒），多孔質シリカ（担体），変性オレフィン（バインダー），コロイダルカーボン（導電剤），有機系増粘剤（スラリー安定剤）を含む。
【００４３】
本実施例においては、上記の触媒構造体を形成した帯電ユニット３０を用いて、発生するオゾンの残存量を測定し、その効果を確認した。
（試験方法）
床部分が３ｍ×４ｍ，高さ２．５ｍの３０ｍ3の密閉した試験室において、上記帯電ユニット３０の高圧ワイヤー３４に６ｋＶの電圧を印加し、帯電ユニット３０より１ｍ離れた位置にて、大気中オゾン測定装置を用いてオゾン濃度を計測した。なお、高圧ワイヤー３４，帯電槽３２共に触媒層のコートを行わないものに同様の試験を行った（比較例２）。測定結果を以下の表３に示す。
【００４４】
【表３】
2008272653.tif 000005
（結果）
上記表３から分かるように、本実施例では、１時間連続運転後のオゾン濃度は０．０３ｐｐｍ、１００時間連続運転後のオゾン濃度は０．０２ｐｐｍであり、いずれも米国の室内環境基準（０．０５ｐｐｍ）以下に抑えることができた。これに対し、比較例では、０．１ｐｐｍ以上の高いオゾン濃度が測定された。
【００４５】
よって、従来は触媒の取り付けを行っていない箇所に触媒を取り付けると共に、さらに担体により触媒と空気との接触面積を大きくすることで、帯電ユニット３０から発生したオゾンを効果的に分解できることが明らかになった。
【００４６】
また、比較例では、１００時間経過した後に高圧ワイヤー部全面が酸化により腐食し、酸化物の粉塵が帯電槽内に落下していたが、本実施例では、高圧ワイヤーの腐食は見られなかった。
【実施例３】
【００４７】
（触媒組成物の製造）
以下に、本実施例の触媒構造体における触媒層を構成する触媒組成物であるコーティング用スラリーの具体的な材料を、主触媒の銅ゼオライト１００重量部に対する各量で示す。
銅ゼオライト（触媒）：１００部
多孔質シリカ（担体）：１５部（抗菌剤として、チオスルファト錯体銀３ｗｔ％含有）
バインダー：５部（変性オレフィンエマルジョン固形分相当量。キシレン溶媒使用）
スラリー安定剤：１部（有機系増粘剤）
本実施例においては、上述した実施例１と同様の方法を用いてコーティング用スラリーを製造する。
（触媒構造体の製造）
続いて、基材に上記スラリーをコーティングして触媒構造体を形成する。本実施例においては、紙オムツに触媒構造体を形成した。
【００４８】
本実施例の紙オムツの断面図を図５に示す。本実施例の紙オムツ５０は、人体の臀部６０に接触する表面材５２と、尿などの水分を吸収する吸収剤５４と、尿などが紙オムツ５０の外部に漏れることを防止する防水材５６と、などから構成される。
【００４９】
これらのうち、吸収剤５４は、白色の多孔質シリカ（サイリシア、富士シリシア化学株式会社製）に抗菌剤を添加されたものである。
また、防水材５６は、着色ポリエチレン製の３０μｍのシートからなる。
【００５０】
基材としては、上記防水材５６を選択した。
具体的な製造は、図２に示すように、まず、基材を洗浄する。ここでは、オゾン洗浄やボンパードメント処理で洗浄する。
【００５１】
次に、上述したコーティング用スラリーを基材表面にコーティングして触媒層を形成する。本実施例において、触媒構造体はグラビア印刷法で製造した。
このようにして製造した触媒構造体の触媒層は、銅ゼオライト（触媒），多孔質シリカ（担体），変性オレフィン（バインダー），チオスルファト錯体銀（抗菌剤），有機系増粘剤（スラリー安定剤）を含む。
【００５２】
本実施例においては、上記の触媒構造体を形成した紙オムツ５０を用いてメチルメルカプタンの減少量を測定した。
（試験方法）
広さ２ｍ3の密閉した試験室において、メチルメルカプタンを２ｐｐｍとなるように注入し、上記紙オムツ５０を試験室に封入して１時間静置し、北川式ガス検知管を用いてメチルメルカプタン濃度を測定した。また、防水材５６に触媒構造体を形成しないものに同様の試験を行った（比較例３）。測定結果を以下の表４に示す。
【００５３】
【表４】
2008272653.tif 000006
（結果）
上記表４から分かるように、本実施例では、排便時のメチルメルカプタン濃度が０．０００１ｐｐｍ以下となった。これは、わずかに臭気を感じる程度の濃度であり、比較例３の０．００２ｐｐｍ（悪臭を感じる濃度）と比べて、メチルメルカプタンが減少した。よって、従来は触媒の取り付けを行っていない箇所に触媒を取り付けると共に、さらに担体により触媒と空気との接触面積を大きくすることで、排便時のメチルメルカプタンを効果的に分解できることが明らかになった。
【００５４】
また、抗菌剤，吸収剤を併用したことで、皮膚のかぶれ，むれも防止できた。
［本発明の効果］
本発明の触媒構造体では、比表面積が大きい基材を用いなくとも、高い触媒の効果を得ることができる。
【００５５】
また、有機系のバインダーを用いると、触媒層を形成する際に焼成処理を行う必要がないため、セラミック等の耐熱性を有する材質以外であっても基材として用いることができる。それにより、樹脂や金属などを触媒構造体に適用することが可能になり、エアコンや複写機のような機器の内部，紙オムツの内部などにおいて触媒の効果を得ることが可能になる。
［変形例］
以上、本発明の実施例について説明したが、本発明は、上記各実施例に何ら限定されることはなく、本発明の技術的範囲に属する限り種々の形態をとり得ることはいうまでもない。
【００５６】
例えば、上記各実施例の触媒構造体は、図３（ａ）に示すように、基材１０の一方の面にのみ触媒層が形成されるものを例示したが、本発明の触媒構造体１は、図３（ｂ）に示すように、基材１０の両面に触媒層２０を形成してもよい。
【００５７】
また、上記各実施例においては、触媒として、銅ゼオライトあるいは酸化マンガンを用いる構成を例示したが、それ以外の触媒を用いてもよい。例えば、合成ゼオライト系触媒を基本に各種酸化触媒，還元性触媒を適用することが考えられる。いずれの触媒も環境と人体への安全性を配慮して、人間の骨格構成成分であるＭｎ，Ｚｎ，Ｆｅの酸化物，複合酸化物からなる触媒を用いるとよい。
【００５８】
また、上記各実施例においては、担体として多孔質シリカを用いる構成を例示したが、アルミ化合物，シャモット，活性炭などをもちいてもよい。
また、上記各実施例においては、バインダーとして、変性オレフィン，ＳＢＲを用いる構成を例示したが、ポリエチレン，ポリプロピレン，ＮＢＲ，ブチルゴム，アクリル，フッ素ゴム，ポリイミド系，エポキシ系の微粒子からなるバインダーを適用してもよい。また、無機系のバインダーを用いてもよい。
【００５９】
また、上記各実施例においては、コーティング用スラリーのコーティング方法として、スプレー法，ディップ法，グラビア印刷法などを用いる構成を例示したが、塗布法，垂らし掛け法などを用いてコーティングを行ってもよい。
【００６０】
また、本発明の触媒構造体において、基材の形状は、シート状，平板状，パンチングメタル状，網状，ハニカム状，ルーバー状，薄状シートの積層シート状，エンボス状のいずれかの形状であってもよい。
【００６１】
また、本発明の触媒構造体は、ダンボールや包装紙などの紙の表面に適用してもよい。
また、上記実施例２においては、メッシュカバー３６として、ニッケル合金製の薄状のメッシュ金網を用いる構成を例示したが、ニッケル合金に代えて耐食性ステンレス（３０４系，４３０系，３１６系）などを用いてもよく、メッシュ金網に代えてパンチングメタルを用いてもよい。
【００６２】
また、上記実施例２においては、複写機の帯電ユニット３０から発生するオゾンを除去する目的で触媒構造体を設けたが、分煙装置や空気清浄機などに使用されるオゾン発生素子に触媒構造体を設けてもよい。その場合のオゾン発生素子の構造断面図を図６に示す。
【００６３】
オゾン発生素子４０は、金属基材４２と、金属基材４２を覆う第一絶縁層４４と、第一絶縁層４４の一の面に配置され、内部に高圧電線４６を有する第二絶縁層４８と、からなる。このとき、第一絶縁層４４，第二絶縁層４８を基材とし、その表面に本発明の触媒層２０を形成することで、オゾンの分解を促進できる。
【図面の簡単な説明】
【００６４】
【図１】本発明の触媒構造体を示す断面図
【図２】コーティング用スラリーの製造工程を示す図
【図３】触媒構造体の製造工程を示す図
【図４】実施例の帯電ユニットを示す断面図
【図５】実施例の紙オムツを示す断面図
【図６】変形例のオゾン発生素子を示す断面図
【符号の説明】
【００６５】
１…触媒構造体、１０…基材、２０…触媒層、３０…帯電ユニット、３２…帯電槽、３４…高圧ワイヤー、３６…メッシュカバー、４０…オゾン発生素子、４２…金属基材、４４…第一絶縁層、４６…高圧電線、４８…第二絶縁層、５０…紙オムツ、５２…表面材、５４…吸収剤、５６…防水材、６０…人体の臀部
【図１】
2008272653.tif 000007
【図２】
2008272653.tif 000008
【図３】
2008272653.tif 000009
【図４】
2008272653.tif 000010
【図５】
2008272653.tif 000011
【図６】
2008272653.tif 000012